(57)【要約】【課題】  ホウ素含有排水からホウ素を除去するための、１日の必要ホウ素処理量能力を効率よく上げることができるホウ素の回収方法を提供する。【解決手段】  ホウ素を吸着したホウ素選択吸着樹脂から、鉱酸溶液を用いて吸着したホウ素を脱離させて脱離液を得る工程において、ホウ素脱離工程の鉱酸溶液の通液速度（ＳＶ）を４〜９ｈ−１、鉱酸溶液の脱離液量を硫酸再生レベルとして７０〜１２０ｇ−ａｓＳＯ４／Ｌ−Ｒｅｓｉｎ(塩酸再生レベルの場合５０〜９０ｇ−ａｓＣｌ／Ｌ−Ｒｅｓｉｎ）として、ホウ素再生率を一定にした各鉱酸溶液の通液速度と鉱酸再生レベルの関係を少なくとも３点プロットし、そこから一次式の近似曲線を作成し、設定したい通液速度（ＳＶ）の鉱酸再生レベルの最適値をその関係から導き出すことで最適な鉱酸量によりホウ素脱離を行うことを特徴とするホウ素の回収方法。【選択図】  図６
2019209232.tif 000002
【特許請求の範囲】
【請求項１】
ホウ素を吸着したホウ素選択吸着樹脂から、鉱酸溶液を用いて吸着したホウ素を脱離させて脱離液を得るホウ素脱離工程において、ホウ素脱離工程の鉱酸溶液の通液速度（ＳＶ）を４〜９ｈ−１、鉱酸溶液の脱離液量を硫酸再生レベルとして７０〜１２０ｇ−ａｓＳＯ４／Ｌ−Ｒｅｓｉｎ(塩酸再生レベルの場合５０〜９０ｇ−ａｓＣｌ／Ｌ−Ｒｅｓｉｎ）として、ホウ素残留率を一定にした各鉱酸溶液の通液速度と鉱酸再生レベルの関係を少なくとも３点プロットし、そこから一次式の近似曲線を作成し、設定したい通液速度（ＳＶ）の鉱酸再生レベルの最適値をその関係から導き出すことで最適な鉱酸量によりホウ素脱離を行うことを特徴とするホウ素の回収方法。
【請求項２】
ホウ素選択吸着樹脂がＮ−メチルグルカミン基を有することを特徴とする請求項１に記載のホウ素の回収方法。
【請求項３】
鉱酸が硫酸または塩酸であることを特徴とする請求項１または２に記載のホウ素の回収方法
【発明の詳細な説明】
【技術分野】
【０００１】
本発明は、ホウ素含有排水のホウ素を吸着させたホウ素選択吸着樹脂から、鉱酸溶液を用いて吸着したホウ素を脱離させて脱離液を得る工程において、ホウ素脱離工程の鉱酸の通液速度（ＳＶ）を速めて、且つ鉱酸溶液の脱離液量を適量とできるホウ素含有排水からのホウ素の回収方法に関するものである。
【背景技術】
【０００２】
ホウ素の人体に与える影響については必ずしも明確ではないものの、低濃度の継続摂取により生殖器能の低下などの健康障害を起こす可能性があることを指摘されている。平成１１年２月に、ホウ素の環境基準として１ｍｇ／Ｌ以下が告示され、平成１３年７月には、一律排水基準としてホウ素１０ｍｇ／Ｌ以下（海域排出は２３０ｍｇ／Ｌ以下）も定められたため、ホウ素を扱う工場ではホウ素含有排水中のホウ素除去処理が必要になる。ホウ素化合物は、例えば、ガラス製品、医薬品、化粧品、半導体、めっき製品等の製造に使用され、その製造排水中に含まれ、また、火力発電所の排煙脱硫排水、ゴミ焼却施設排水等にも含まれている場合が多い。このため、排水中に含まれているホウ素化合物を排水から除去する排水処理をしなければならない。
【０００３】
ホウ素を含有する排水中のホウ素を除去する方法としては、ホウ素選択吸着樹脂を用いる方法が種々提案されている。この方法では、ホウ素を含有する排水を、たとえばＮ−メチルグルカミン基を有するホウ素選択吸着樹脂を充填したホウ素選択吸着塔に通水してホウ素をホウ素選択吸着樹脂に吸着させてホウ素を含有しない処理水とし、しかる後ホウ素を吸着した樹脂に塩酸、硫酸などの鉱酸溶液を通液して樹脂を再生する操作が行われる。この操作に伴ってホウ素溶離液も発生し、ホウ素溶離液回収タンクに回収される。ホウ素溶離液は、ホウ素とともに鉱酸を含有している（例えば、特許文献１、２参照）。
【０００４】
ところが、石炭火力発電所等の大規模な設備では、1日当たりに排出される高濃度のホウ素含有排水が多く排出し、ホウ素含有排水からホウ素を除去するための、１日の必要ホウ素処理量を多くする必要があるが、従来の方法では１日の必要ホウ素処理量能力を効率よく上げることができていないのが実状である。
【先行技術文献】
【特許文献】
【０００５】
【特許文献１】特許第３９１３９３９号公報
【特許文献２】特開２００３−０９４０４９号公報
【発明の概要】
【発明が解決しようとする課題】
【０００６】
本発明は、上記実状に鑑み、ホウ素含有排水からホウ素を除去するための、必要ホウ素処理量能力を効率よく上げることができるホウ素の回収方法を提供することを課題とするものである。
【課題を解決するための手段】
【０００７】
ホウ素含有排水の必要ホウ素処理量を多くする手段としては、ホウ素選択吸着樹脂量を増やすことでホウ素処理量を上げられるが、ホウ素選択吸着樹脂はキレート構造を持つ官能基を有し、一般的なイオン交換樹脂と比較して高価なためコストが高くなるという問題がある。
【０００８】
また、他の手段としてはホウ素選択吸着塔へのホウ素含有排水の通液速度を上げ、サイクルを増やすことでホウ素処理量を上げる方法が考えられる。
【０００９】
１日あたりのホウ素処理量が多いと、ホウ素含有排水からホウ素選択吸着樹脂によるホウ素吸着工程とホウ素選択吸着樹脂のホウ素量の飽和した後のホウ素脱離工程、樹脂再生工程の操作を頻繁に行う必要があるため、一連のホウ素吸着からホウ素脱離、樹脂再生の工程におけるホウ素脱離工程および樹脂再生工程の処理時間の占める割合が大きくなる。この方法では、上記の脱離工程と樹脂再生工程の処理時間を速くする事で１日あたりのホウ素処理量を大きくする事が出来る。
【００１０】
しかしながら、ホウ素脱離工程での鉱酸溶液の通液速度（ＳＶ:Ｓｐａｃｅ  Ｖｅｌｏｃｉｔｙ）は、ホウ素選択吸着樹脂塔内のホウ素残留によるホウ素回収率の低下を原因とする樹脂再生後のホウ素吸着工程でのホウ素吸着能力低下を防止する目的から、メーカーが推奨するマニュアルに記載の値では通常ＳＶ１〜３（ｈ−１）と抑えられている。この脱離工程にて通液速度を上げる事は、１日あたりのホウ素処理能力を上げるという観点からすると非常に重要である。ここで、通液速度（ＳＶ：Ｓｐａｃｅ  Ｖｅｌｏｃｉｔｙ）とは、１時間あたり樹脂体積の何倍相当の液を通液(通水)したかの指標を意味する。
【００１１】
鉱酸溶液の通液速度を上げた場合のデメリットとしては、ホウ素脱離時の通液速度を速くすればする程、ホウ素選択吸着樹脂内にホウ素が残留してしまい樹脂再生率が落ちることから、樹脂再生後のホウ素吸着工程のホウ素処理量が減少してしまいホウ素回収率の低下問題が生じる。その対策として、ホウ素脱離工程の鉱酸溶液量を増加させる事でホウ素選択吸着樹脂のホウ素残留量を低減する事が考えられる。
【００１２】
しかしながら、単純にホウ素脱離工程の鉱酸溶液量を増加させると、鉱酸溶液使用量増によるランニングコストの増加につながる。また、ホウ素脱離工程により回収したホウ素脱離液から次工程として塩基性陰イオン交換樹脂を使用して高純度のホウ酸溶液を得るホウ素脱離液の精製工程の際に、ホウ素脱離液中の鉱酸量が増加してしまい、鉱酸をホウ素脱離液から分離をするための塩基性陰イオン交換樹脂量も増やす必要があるため、精製工程の規模の増大によるイニシャルコストおよびランニングコストの増加につながり不経済的であるという問題がある。
【００１３】
本発明者らは、上記問題を解決すべく鋭意研究した結果、ホウ素を吸着したホウ素選択吸着樹脂から、鉱酸溶液を用いて吸着したホウ素を脱離させて脱離液を得る工程において、ホウ素脱離工程における鉱酸溶液の通液速度（ＳＶ）を高く設定してホウ素脱離工程の処理能力を高めながら、ホウ素吸着工程のホウ素再生率を低く抑えることができる通液速度と鉱酸量の最適条件を作成することで、ホウ素脱離工程の処理能力を上げてホウ素脱離液を回収できることを見出して、本発明を完成した。
【００１４】
本発明の要旨は、次のとおりである。
【００１５】
（１）ホウ素を吸着したホウ素選択吸着樹脂から、鉱酸溶液を用いて吸着したホウ素を脱離させて脱離液を得る工程において、ホウ素脱離工程の鉱酸溶液の通液速度（ＳＶ）を４〜９ｈ−１、鉱酸溶液の脱離液量を硫酸再生レベルとして７０〜１２０ｇ−ａｓＳＯ４／Ｌ−Ｒｅｓｉｎ(塩酸再生レベルの場合５０〜９０ｇ−ａｓＣｌ／Ｌ−Ｒｅｓｉｎ）として、ホウ素再生率を一定にした各鉱酸溶液の通液速度と鉱酸再生レベルの関係を少なくとも３点プロットし、そこから一次式の近似曲線を作成し、設定したい通液速度（ＳＶ）の鉱酸再生レベルの最適値をその関係から導き出すことで最適な鉱酸量によりホウ素脱離を行うことを特徴とするホウ素の回収方法。
【００１６】
（２）ホウ素選択吸着樹脂がＮ−メチルグルカミン基を有することを特徴とする上記（１）に記載のホウ素の回収方法。
【００１７】
（３）鉱酸が硫酸または塩酸であることを特徴とする上記（１）または（２）に記載のホウ素の回収方法
【発明の効果】
【００１８】
本発明によれば、ホウ素を吸着したホウ素選択吸着樹脂から、鉱酸溶液を用いて吸着したホウ素を脱離させて脱離液を得るホウ素脱離工程において、ホウ素脱離工程の鉱酸溶液の通液速度（ＳＶ）を速めて、且つ鉱酸溶液の脱離液量を適量としてホウ素脱離液を回収できる。
【図面の簡単な説明】
【００１９】
【図１】ホウ素含有排水のホウ素選択吸着樹脂による吸着工程を示す図である。
【図２】ホウ素選択吸着樹脂のホウ素脱離工程を示す図である。
【図３】ホウ素選択吸着樹脂の樹脂再生工程を示す図である。
【図４】ホウ素脱離・樹脂再生工程の通液速度ＳＶと経済性指標の関係を示す図である。
【図５】ホウ素脱離工程において、鉱酸溶液を５ｍａｓｓ％硫酸としてホウ素選択吸着樹脂へ通液した硫酸再生レベルとホウ素再生率の関係を、通液速度をＳＶ４、６．５、９の各３条件として示した図である。
【図６】予め作成した図５の縦軸のホウ素再生率０．９と各ＳＶ条件の横軸の交点３点をプロットし、ホウ素再生率を０．９に規定した場合の鉱酸溶液の通液速度と硫酸再生レベルの関係を導き出した式を示す図である。
【図７】通液速度条件を３条件、塩酸再生レベルの条件を５条件の計１５条件を実施した塩酸再生レベルとホウ素再生率との関係を示す図である。
【図８】ホウ素再生率を０．９とした場合の塩酸溶液の通液速度と塩酸再生レベルの関係を示す図である。
【発明を実施するための形態】
【００２０】
本発明は、ホウ素を吸着したホウ素選択吸着樹脂から、鉱酸溶液を用いて吸着したホウ素を脱離させて脱離液を得る工程において、ホウ素脱離工程の鉱酸溶液の通液速度（ＳＶ）を速めて、且つ鉱酸溶液の脱離液量を硫酸再生レベルとして７０〜１２０ｇ−ａｓＳＯ４／Ｌ−Ｒｅｓｉｎ(塩酸再生レベルの場合５０〜９０ｇ−ａｓＣｌ／Ｌ−Ｒｅｓｉｎ）とする事により、ホウ素脱離工程の処理能力を上げるホウ素の回収方法である。具体的には、ホウ素脱離工程の鉱酸溶液の通液速度を４〜９ｈ−１と高く設定してホウ素脱離工程の処理能力を高めながら、次回ホウ素吸着工程へのホウ素再生率も高くすることを特徴とする方法である。
【００２１】
本発明で使用するホウ素選択吸着樹脂についてはＮ−メチルグルカミン基を有する樹脂を使用することが好ましい。Ｎ−メチルグルカミン基を有する樹脂については一般に市販されているホウ素選択吸着樹脂を用いる事が出来る。
【００２２】
排水中に含まれるホウ素を除去する方法としては、例えばＮ−メチルグルカミン基を有するホウ素選択吸着樹脂を充填したホウ素選択吸着塔に、ホウ素を含有する排水を通水して、ホウ素をホウ素選択吸着樹脂に吸着させてホウ素を含有しない処理水とする。しかる後ホウ素を吸着した樹脂に塩酸、硫酸などの鉱酸溶液を通液して吸着したホウ素を樹脂から脱離する操作と、ホウ素脱離を行った樹脂に苛性ソーダを通液してホウ素選択吸着樹脂を再生する操作を行う。
【００２３】
この鉱酸溶液を通液して吸着したホウ素を樹脂から脱離するホウ素脱離工程において、鉱酸溶液の通液速度を上げる事により１日あたりのホウ素処理量を上げ、尚且つホウ素選択吸着樹脂のホウ素再生率を目標値０．９以上に上げながら鉱酸溶液を適量に抑える事が出来る方法を発見し、本発明に至る。
【００２４】
尚、本発明が適用される条件としては、ホウ素吸着工程により処理された放流水のホウ素濃度の許容値が１０ｍｇ／Ｌオーダーの比較的高い場合で、ホウ素処理量が多いために１日あたりに吸着・再生を数回繰り返す必要のある場合に好適に当てはまる。従って吸着工程に対する溶離・再生に要する時間の比率が低い場合や、放流する処理水中のホウ素濃度の許容値が１ｍｇ／Ｌ未満が求められるような厳しい条件下で処理水中のホウ素漏れの要因となり得るホウ素選択性吸着樹脂のホウ素再生率をほぼ１で保持する必要のある場合には、効果が薄く不向きである。
【００２５】
以下、図を参酌して本発明を具体的に説明する。
【００２６】
本発明は例えば、図１〜３に示すように、ホウ素含有排水原水槽１、工業用水槽２、ホウ素選択吸着樹脂塔３、処理水放流管４、鉱酸槽５、ホウ素脱離液回収槽６、回収鉱酸槽７、リサイクル水回収槽８、苛性ソーダ槽９、を有する装置を用いて実施される。図１はホウ素吸着工程、図２はホウ素脱離工程、図３はホウ素樹脂再生工程の各フローを示す図である。ホウ素選択吸着樹脂で処理されるホウ素含有排水は、各種の製造工場等から排出されるもので、水中のホウ素はホウ酸およびホウ酸塩として含まれている。尚、本明細書においてこれ以降、ホウ素はホウ酸及びホウ酸塩の総称を意味する。
【００２７】
各種の製造工場等から排出されるホウ素含有排水は、その排水の種類にもよるが、通常１０〜１０００ｍｇ−ａｓＢ／Ｌ程度のホウ素を含有しており、一旦ホウ素含有排水原水槽に貯蔵される。例えば図１のホウ素吸着工程のフローに示すように、ホウ素含有排水原水槽１に貯蔵されたホウ素含有排水は苛性ソーダ等のアルカリ剤によりｐＨ４〜１０、好ましくは７〜１０に調整する。ここで、ｐＨ調整は次工程でのホウ素選択吸着樹脂によるホウ素吸着を効果的に行う為のものである。ホウ素含有排水原水槽１に貯蔵されたホウ素含有排水は、ｐＨ調整した後、ホウ素選択吸着樹脂塔３へ移送するが、その際予め凝集沈殿および、またはろ過器等によりホウ素含有排水中に含まれる不溶解性不純物、例えばｐＨ調整により生じた金属水酸化物等の不純物を除去しておくのがよい。
【００２８】
ｐＨ調整されたホウ素含有排水は、ホウ素選択吸着樹脂が充填されたホウ素選択吸着樹脂塔３に通水してホウ素の吸着操作によりホウ素を除去する。次いで工業用水槽２から水を該ホウ素選択吸着樹脂塔３に通水し、塔内の残存排水を押出すホウ素吸着工程を行う。その際、ｐＨ調整されたホウ素含有排水は、ホウ素選択吸着樹脂塔３に通常ＳＶ１〜２０で供給され、ホウ素がホウ素選択吸着樹脂に吸着される。
【００２９】
ホウ素選択吸着樹脂塔３により処理された排水はホウ素を含まないので、処理水放流管４に送られて放流することができる。このとき、必要に応じてｐＨ調整槽を設けｐＨ調整後放流する。また処理水に重金属等が含まれているおそれがある場合には、さらにキレート樹脂による処理、或いは苛性ソーダ、消石灰等のアルカリ剤により金属水酸化物を形成させて固液分離処理する等の後処理工程に付した後放流するのが好ましい。
【００３０】
ホウ素をホウ素選択吸着樹脂に吸着させると、ホウ素選択吸着樹脂はやがてホウ素吸着量の許容量に達してホウ素を吸着しなくなる。このホウ素を吸着飽和したホウ素選択吸着樹脂は、例えば、図２のホウ素脱離工程のフローに示すように、鉱酸槽５から塩酸、硫酸などの鉱酸溶液をホウ素選択吸着樹脂塔３に通液して吸着したホウ素を樹脂から脱離させ、工業用水槽２から水を通水するホウ素脱離工程を行う。ホウ素脱離工程で流出するホウ素脱離液、鉱酸、水はそれぞれホウ素脱離液回収槽６、回収鉱酸槽７、リサイクル水回収槽８に分画して回収する。液分画の切替え回収は、ホウ素選択吸着樹脂塔３からの流出液の出口管に電気伝導度計を設置し、電気伝導率の変化を測定することにより行うことができる。
【００３１】
通常、ホウ素脱離工程での鉱酸の通液速度（ＳＶ）は、ホウ素選択吸着樹脂塔内のホウ素残留による回収率の低下、樹脂再生後のホウ素吸着工程でのホウ素吸着能力低下を防止する目的からＳＶ１〜３（ｈ−１）と設定される。
【００３２】
脱離工程によりホウ素を脱離したホウ素選択吸着樹脂の再生処理は、図３のホウ素樹脂再生工程のフローに示すように、工業用水槽2からホウ素選択吸着樹脂塔３に通水して洗浄した後、苛性ソーダ槽９から苛性ソーダ等のアルカリ溶液を通液するホウ素樹脂再生工程によりイオン形を鉱酸形（例えばＳＯ４形やＣｌ形）から遊離塩基形（ＯＨ形）に調整して再生する。ホウ素選択吸着樹脂塔３からの処理水は処理水放流管４から放流する。再生処理されたホウ素選択吸着樹脂塔３は、再びホウ素回収に供される。
【００３３】
ここで、ホウ素脱離工程、樹脂再生工程の通液速度ＳＶを上げる事により、吸着、脱離、樹脂再生を１サイクルとした「ホウ素処理回数」は上がる方向になる。例えば、ホウ素吸着工程の通液量を１０ＢＶ、通液速度はＳＶ２で固定とし、ホウ素脱離・樹脂再生工程の通液量を１０ＢＶ、通液速度をＳＶ２からＳＶ６に変更した場合の「ホウ素処理時間」は、ホウ素脱離・樹脂再生工程の通液速度ＳＶ２で「ホウ素処理時間」はホウ素吸着工程の通液時間×ホウ素再生率＋ホウ素脱離・樹脂再生工程の通液時間＝１０（Ｌ／Ｌ−Ｒｅｓｉｎ）×０．９９８÷２（Ｌ／Ｌ−Ｒｅｓｉｎ・ｈｒ）＋１０（Ｌ／Ｌ−Ｒｅｓｉｎ）÷２（Ｌ／Ｌ−Ｒｅｓｉｎ・ｈｒ）＝１０．０ｈｒとなる。ここでホウ素吸着工程の通液時間は、後段で説明する「ホウ素再生率」による補正を考慮して試算を行う。「ホウ素処理回数」は２４（ｈｒ／日）÷１０．０（ｈｒ／回）＝２．４０（回／日）となる。同様にＳＶ６の場合は「ホウ素処理時間」１０（Ｌ／Ｌ−Ｒｅｓｉｎ）×０．９５８÷２（Ｌ／Ｌ−Ｒｅｓｉｎ・ｈｒ）＋１０（Ｌ／Ｌ−Ｒｅｓｉｎ）÷６（Ｌ／Ｌ−Ｒｅｓｉｎ・ｈｒ）＝６．５（ｈｒ／回）、「ホウ素処理回数」は３．７（回／日）となり、ＳＶ２の場合と比較したホウ素処理回数は増加する。ホウ素処理回数が上がる事はすなわち、ホウ素処理を連続で繰り返す事により処理出来るホウ素処理量の増大につながり、処理設備の規模を小さくしたり、ホウ素樹脂量を低減したり出来るメリットにつながる。ここで、「ＢＶ（Ｂｅｄ  Ｖｏｌｕｍｅ）」とは、樹脂体積あたりの何倍相当の液を通液したかの指標を意味する。
【００３４】
一方で、ホウ素脱離工程、樹脂再生工程の通液速度ＳＶを上げると「ホウ素再生率」が下がる方向になる。「ホウ素再生率」とは、ホウ素脱離・樹脂再生工程をした後にホウ素樹脂内部にホウ素がどれだけ残留せずに再生出来たかを示す指標である。「ホウ素再生率」の試算は、（１−ホウ素残留率）で算出する。「ホウ素残留率」とはホウ素選択吸着樹脂に飽和吸着したホウ素量を１として、その後ホウ素脱離・樹脂再生工程にてホウ素選択吸着樹脂からホウ素を脱離させた後のホウ素選択吸着樹脂を鉱酸に１日浸漬させて脱離したホウ素量を割合として算出した数値である。
【００３５】
例えば、ホウ素選択吸着樹脂の飽和ホウ素量が３．０ｇ／Ｌ−Ｒｅｓｉｎ ａｓＢ、ホウ素脱離・樹脂再生工程後の鉱酸浸漬後のホウ素脱離量が０．３ｇ／Ｌ−Ｒｅｓｉｎの場合は、ホウ素残留率は０．３ｇ／Ｌ−Ｒｅｓｉｎ÷３．０ｇ／Ｌ−Ｒｅｓｉｎ＝０．１と算出される。この場合の「ホウ素再生率」は、（１−ホウ素残留率）＝（１−０．１）＝０．９０と試算される。
【００３６】
「ホウ素再生率」がホウ素脱離工程、樹脂再生工程の通液速度を速くする程に低くなる理由としては、通液速度を上昇させる事によりホウ素選択吸着樹脂とホウ素脱離工程に通液する鉱酸溶液の接触時間が短くなる事が主な原因と考えられる。
【００３７】
通液速度ＳＶを決定するにあたり、２つの指標「ホウ素処理回数」と「ホウ素再生率」を掛け合わせた指標を「経済性指標」とし、ＳＶと経済性指標の関係を図示した。表１および図４は通液速度と経済性指標の一例を図示したものである。ここで、ＳＶ６の場合の「ホウ素処理回数」は３．７（回／日）、「ホウ素再生率」は０．９５８であったので、「経済性指標」＝「ホウ素処理回収」×「ホウ素再生率」＝３．７×０．９５８＝３．６と試算される。
【００３８】
これにより、経済性指標は通液速度ＳＶは６付近が極大値を示す曲線となる事が分かる。これによりホウ素脱離工程、樹脂再生工程の通液速度の範囲は、経済性指標が３．１以上の範囲にある通液速度ＳＶ４〜９が好ましく、より好ましくはＳＶ５〜８とする。
【００３９】
【表１】
2019209232.tif 000003
【００４０】
上記の「ホウ素再生率」は、樹脂再生後の次回ホウ素吸着工程の際にホウ素選択吸着樹脂の吸着能力の低下につながるため、高いほど好ましい。ホウ素再生率が低くなるほど、次回のホウ素処理量が落ちる事、及びホウ素処理水からのホウ素の常時漏れが起こりホウ素濃度が上昇する要因に繋がる可能性がある事がその理由である。具体的にはホウ素再生率０．９以上が好ましく、０．９５以上がより好ましい。
【００４１】
この「ホウ素再生率」は、ホウ素脱離工程の鉱酸による通液速度ＳＶに依存するが、その他にも鉱酸の再生レベルにも影響を受ける。具体的にはホウ素選択吸着樹脂へ通液する鉱酸の使用量は多いほどホウ素再生率は高くすることが出来る。表２、図５にホウ素脱離工程において、鉱酸溶液を５ｍａｓｓ％硫酸としてホウ素選択吸着樹脂へ通液した硫酸再生レベルとホウ素再生率の関係を示す。ここで硫酸再生レベルとは、ホウ素選択吸着樹脂１Ｌ−Ｒｅｓｉｎあたりにどれくらいの硫酸量を通液したかの指標であり、単位は［ｇ−ａｓＳＯ４／Ｌ−Ｒｅｓｉｎ］とする。塩酸および硫酸の濃度は、濃度３〜２０ｍａｓｓ％程度が望ましい。この範囲とすることにより、ホウ素選択吸着樹脂を効率よく再生することができ、かつ、希釈熱や設備の腐食等の問題を抑制することができる。尚、硫酸通液後の通液量を同じとするため、硫酸を再生レベルの規定量を投入した後は合計が６ＢＶとなるように水押し水洗水として純水を使用して通水した。
【００４２】
【表２】
2019209232.tif 000004
【００４３】
ホウ素選択吸着樹脂あたりの鉱酸再生レベルが高い程、すなわち１回の脱離工程につきホウ素脱離に使用する鉱酸使用量を多くする程、ホウ素再生率を高くする事は可能であるが、その反面鉱酸使用量を多く使用すると鉱酸使用量が増加する分だけランニングコストの増加につながる。
【００４４】
鉱酸溶液の脱離液量を硫酸再生レベルとして７０〜１２０ｇ−ａｓＳＯ４／Ｌ−Ｒｅｓｉｎ（塩酸再生レベルの場合５０〜９０ｇ−ａｓＣｌ／Ｌ−Ｒｅｓｉｎ）とした理由は、硫酸再生レベルが７０ｇ−ａｓＳＯ４／Ｌ−Ｒｅｓｉｎ未満または塩酸再生レベル５０ｇ−ａｓＣｌ／Ｌ−Ｒｅｓｉｎ未満と設定すると、ホウ素選択吸着樹脂の樹脂再生後のホウ素再生率が目標管理値の０．９を下回ってしまう為であり、一方、硫酸再生レベルが１２０ｇ−ａｓＳＯ４／Ｌ−Ｒｅｓｉｎ超または塩酸再生レベルが９０ｇ−ａｓＣｌ／Ｌ−Ｒｅｓｉｎ超とすると、鉱酸使用量のランニングコストがホウ素除去の効果に対して使用量が大きくなってしまう為である。
【００４５】
そこで本発明は、ホウ素選択吸着樹脂への鉱酸溶液の通液速度と再生レベルに一定の線形近似の相関関係がある事を見出し、それによりホウ素選択吸着樹脂のホウ素再生率を目標値０．９以上に上げながら鉱酸溶液を適量に抑える事が出来ることを知見した。
【００４６】
具体的には鉱酸溶液の通液速度と鉱酸再生レベルを図５のように実際に求め、そこからホウ素再生率が一定である点を一定として（図５ではＳＶ４、６．５、９の３条件を例としてプロットした。）鉱酸の各通液速度と鉱酸再生レベルを図にプロットし、そこから通液速度と鉱酸再生レベルの関係式を導き出し、任意に設定したい鉱酸の通液速度でのホウ素脱離に必要な鉱酸再生レベルを求める事が出来る。
【００４７】
図６は鉱酸を硫酸としてホウ素再生率を０．９に規定した場合の硫酸溶液の通液速度と硫酸再生レベルの関係をプロット（図５からＳＶ４、６．５、９でホウ素再生率０．９となる硫酸再生レベルは、それぞれ７０ｇ−ａｓＳＯ４／Ｌ−Ｒｅｓｉｎ、８３ｇ−ａｓＳＯ４／Ｌ−Ｒｅｓｉｎ、１０９ｇ−ａｓＳＯ４／Ｌ−Ｒｅｓｉｎである）して求めた式を示す図であり、この関係式（ｙ＝７．８ｘ＋３６．６３３）から鉱酸の通液速度と再生レベルの関係を線形近似の近似曲線として導き出す。この関係式は、ホウ素吸着量、鉱酸の種類、鉱酸濃度等の条件が異なる場合は、その都度鉱酸の通液速度と鉱酸再生レベルを予めカラム試験などによる簡易な試験により相関図を作成し、それにより求めた関係式を導き出して使用する事が出来る。例えばホウ素再生率を０．９５、通液速度ＳＶ６．５としたい場合は、図５のホウ素再生率０．９５の各ＳＶ４、６．５、９の３点の通液速度と硫酸再生レベルをプロットし、そこから直線近似の近似曲線を書き出し、設定したい通液速度の硫酸再生レベルを求めることが出来る。この時の硫酸の各通液速度ＳＶ（ｈ−１）と硫酸再生レベルとの関係は、近似直線により求めることができることを知見したので、所定のホウ素選択吸着樹脂のホウ素再生率における通液速度の異なる硫酸再生レベル（ｇ−ａｓＳＯ４／Ｌ−Ｒｅｓｉｎ）の値の少なくとも３点以上求めることで決められる。また、より精度向上のためには４点以上とすることが好ましいが、少なくともほぼ等間隔の３点で決められることは確認してある。
【００４８】
規定量の鉱酸溶液を通液した後のホウ素選択吸着樹脂の系内には、まだ脱離したホウ素や余剰分の鉱酸が存在している。この鉱酸を系内に残したまま、次工程である再生工程に移行すると後述のように本来ホウ素選択吸着樹脂のイオン形の調整に使用される筈の苛性ソーダ等のアルカリ剤を樹脂内部又は樹脂間隙に存在する鉱酸が消費してしまう可能性があるため、鉱酸を系内から洗い流す意図として水道水や工水により樹脂内を水押し水洗する。水押し水洗の水洗量はアルカリ剤の消費に問題の無い程度まで水洗されれば良いが、水洗を過剰に行うことで水洗水の使用量増加や水洗工程時間が長くなるため、３〜５ＢＶが好ましく、より好ましくは３〜４ＢＶである。この水押し水洗についてもホウ素脱離液として適宜回収する事が出来る。
【００４９】
尚、このホウ素脱離操作に伴って発生する鉱酸を含有するホウ素脱離液はホウ素脱離液槽に回収し、必要であれば適宜陰イオン交換樹脂を用いた鉱酸の分離によるホウ素脱離液の精製操作およびホウ素脱離液の濃縮、固化する事により固体ホウ酸とする等の操作を経て、ホウ酸原料として再利用する事が出来る。
【００５０】
また、ホウ素脱離工程により発生するホウ素脱離液は、次工程であるホウ素精製工程のコスト低減のために３つの区分に分画し、各分画液をそれぞれの工程で使用することが出来る。
【００５１】
ホウ素脱離液の分画は、ホウ素脱離液のホウ素濃度と鉱酸濃度の通液(通水)区間での変化に応じて適宜採取する。鉱酸通水におけるホウ素濃度と鉱酸濃度のピークは、重なっていない事から、ホウ素濃度が高く鉱酸濃度がまだ上昇していない箇所をホウ素脱離液と、主要成分が鉱酸でホウ素を含む部分を回収鉱酸溶液と、ホウ素と鉱酸を低濃度で含む希薄溶液の回収リサイクル水に分画することが出来る。このホウ素脱離液の分画については、予めホウ素脱離液中のホウ素濃度と鉱酸濃度を鉱酸通液量毎に測定して溶離濃度曲線図を作成する事により実施する事が出来る。
【００５２】
脱離工程で分画したホウ素脱離液は、例えば、図２に示すホウ素脱離液回収槽６のように回収し、Ｉ型のＯＨ形強塩基性陰イオン交換樹脂、II型のＯＨ形強塩基性陰イオン樹脂、またはＯＨ形弱塩基性陰イオン交換樹脂に通水して、鉱酸イオンを該ＯＨ形塩基性陰イオン交換樹脂に吸着するとともに、ホウ素溶液を抽出し高純度ホウ素溶液の回収に使用することが出来る。
【００５３】
また脱離工程で分画した主要成分が鉱酸でホウ素を含む回収鉱酸溶液は、例えば、図２に示す回収鉱酸槽７のように回収し、ホウ素選択吸着樹脂からホウ素を脱離させる工程に使用する鉱酸溶液の一部として再使用することが出来る。
また脱離工程で分画したホウ素脱離液のうち、ホウ素と鉱酸を低濃度で含む希薄溶液である回収リサイクル水は、例えば、図２に示すリサイクル水回収槽８のように回収し、ホウ素選択吸着樹脂からホウ素を脱離させる工程に使用する鉱酸溶液の希釈水などに再使用することが出来る。
【００５４】
このように比較的低濃度のホウ素を含む処理液をホウ素選択吸着樹脂塔の前段の工程へ戻す事で、ホウ素脱離工程の鉱酸使用量を低減する事によりイニシャルおよびランニングコストを抑える事が出来、尚且つホウ素脱離液以外の系外に排出するホウ素を含有する処理水を低減する事で、ホウ素処理工程の系内全体から見たホウ酸回収率を高くすることができる。
【００５５】
脱離工程によりホウ素を脱離したホウ素選択吸着樹脂は、苛性ソーダ等のアルカリ溶液を通液するホウ素樹脂再生工程によりイオン形を鉱酸形（例えばＳＯ４形やＣｌ形）から遊離塩基形（ＯＨ形）に調整する。例えば、図３のフローに示すとおりである。樹脂再生工程によりイオン形を鉱酸形（例えばＳＯ４形やＣｌ形）から遊離塩基形（ＯＨ形）に調整する際の最適な遊離塩基形の割合は、処理される排水に含まれる塩類の種類や濃度、および処理後に放流させる水のｐＨにより異なるため、通水させるアルカリ溶液の使用量は適宜調整する。樹脂再生工程のアルカリ溶液の通液速度は脱離工程の通液速度と同じ速度で通液する事が出来る。尚、苛性ソーダを再生工程に用いる際の最適濃度は３〜２０ｍａｓｓ％が好ましい。この範囲とすることにより、ホウ素選択吸着樹脂を効率よく再生することができ、かつ、希釈熱や凍結等の問題を抑制することができる。これより薄い場合は、再生不良を起こす可能性がある。
【００５６】
樹脂再生工程後のホウ素選択吸着樹脂は、その後純水や水道水、又は工業用水により樹脂内の鉱酸や塩類を洗い流すなどを実施して、前記の「ホウ素吸着工程」に戻り、再びホウ素含有排水を通水することが出来るようになる。
【００５７】
樹脂再生工程で発生した鉱酸やナトリウム塩、カリウム塩などの塩類を含む排水は、処理水放流管４に送られて放流することができる。このとき、必要に応じてｐＨ調整槽を設けｐＨ調整後放流する。また処理水に重金属等が含まれている恐れがある場合には、更にキレート樹脂による処理、或いは苛性ソーダ、消石灰等のアルカリ剤により金属水酸化物を形成させて固液分離処理する等の後処理工程に付した後放流するのが好ましい。
【００５８】
ホウ素選択吸着樹脂についてはＮ−メチルグルカミン基を有する樹脂を使用する。Ｎ−メチルグルカミン基を有する樹脂については一般に市販されているホウ素選択吸着樹脂を用いる事が出来る。
【００５９】
本発明において、ホウ素脱離液中に含まれる鉱酸が硫酸であるとき、本発明を好ましく用いることができる。硫酸は一般的には塩酸と比較すると腐食性は低いため、塩酸を使用した場合に使用できない種類の素材を設備に用いることができる。ただし、硫酸の腐食性は温度や濃度によって大きく変化するため、使用環境に適応した素材を吟味して選択することが必要となる。
【００６０】
ホウ素選択吸着樹脂塔を２系列設置することで、ホウ素含有排水液のホウ素選択吸着樹脂による吸着工程とホウ素脱離・樹脂再生工程を同時に行うことができる。すなわち、ホウ素脱離液のホウ素脱離・樹脂再生工程を行っている間に、前のサイクルで再生したもう１系列のホウ素選択吸着樹脂塔に排水を通水してホウ素含有排水のホウ素吸着をすることで、ホウ素含有排水の通水停止後に配管の切り替えのみでホウ素含有排水の処理を再開することができ、処理サイクルを増やすことができる。更に、３系列設置することで、１塔目と２塔目を連結してホウ素含有排水のホウ素吸着工程を行い、１塔目をホウ素の吸着、２塔目を１塔目の処理水からホウ素が漏れ出した場合の保安用とし、３塔目をホウ素脱離・樹脂再生工程を行う３塔メリーゴーラウンド方式とすることも可能である。
【実施例】
【００６１】
以下実施例に基づいて本発明を具体的に説明する。なお、本発明は実施例に限定されるものではない。
【００６２】
［実施例１］
図１〜３に示す装置を構成した。内径２０ｍｍΦ×高さ１０００ｍｍのアクリル製カラムを用意し、ホウ素選択吸着樹脂を２００ｍｌ−Ｒｅｓｉｎ充填したものをホウ素選択吸着樹脂塔３とする。このホウ素選択吸着樹脂塔３にホウ素含有排水を通水してホウ素選択吸着樹脂を飽和させた。ホウ素飽和時のホウ素選択吸着樹脂のホウ素吸着量は３．９８ｇ−ａｓＢ／Ｌ−Ｒｅｓｉｎであった。この飽和した樹脂を鉱酸として５ｍａｓｓ％濃度の硫酸溶液を通液してホウ素を脱離させた。通液速度条件を３条件、硫酸再生レベルの条件を５条件の計１５条件を実施し、ホウ素再生率を調査した。尚、ホウ素選択吸着樹脂のホウ素再生率は、硫酸によるホウ素脱離後に水洗３ＢＶにより余剰分の硫酸を樹脂から洗い流し、樹脂再生工程の薬剤を４ｍａｓｓ％苛性ソーダとし、苛性ソーダ再生レベル４０ｇ−ａｓＮａＯＨ／Ｌ−Ｒｅｓｉｎ通液、更に水洗３ＢＶを実施し樹脂内の硫酸およびその塩類を洗い流した後に測定を実施した。
【００６３】
ホウ素再生率の算出は、実際のホウ素残留率と許容ホウ素残留率から行った。実際のホウ素残留率は、上記の鉱酸によるホウ素脱離、樹脂再生工程を行ったホウ素選択吸着樹脂２００ｍｌ−Ｒｅｓｉｎをアクリル製カラムから取り出し、それを２０００ｍｌの５ｍａｓｓ％硫酸に投入、撹拌混合を実施した後１日浸漬させてからホウ素選択吸着樹脂を取り出し、溶液中のホウ素量を分析する事により算出する。溶液中のホウ素量は、例えば通液速度ＳＶ５、硫酸再生レベル６０ｇ−ａｓＳＯ４／Ｌ−Ｒｅｓｉｎ（表２の試験Ｎｏ．１）の場合、０．５２ｇ−ａｓＢ／Ｌ−Ｒｅｓｉｎと算出された。ホウ素残留率は、このホウ素残留量とホウ素飽和時の吸着量３．９８ｇ−ａｓＢ／Ｌ−Ｒｅｓｉｎの比率から０．１３と試算される。ホウ素再生率は、１−０．１３＝０．８７と試算される。
【００６４】
結果は表２、図５のとおりであった。この結果よりホウ素再生率を０．９とした場合の硫酸の通液速度と硫酸再生レベルの関係を図６に導き出した。具体的には、図５の各ＳＶ条件と狙いであるホウ素再生率を０．９とし、図５の横軸として線を引き、この横軸と各ＳＶ条件の交点を導き出す。表３に導き出した数値を記載した（試験Ｎｏ．１６〜１８）。この３点を横軸に硫酸の通液速度、縦軸を硫酸再生レベルとした図にプロットする。この３点から線形近似の近似曲線を導き出す。近似曲線の相関式からｙ＝７．８ｘ＋３６．６３３の関係式（ｘ：通液速度、ｙ：硫酸再生レベル）が導き出され（図６）、例えば硫酸の通液速度ｘをＳＶ６に設定する場合は、硫酸再生レベルｙを８３．５ｇ−ａｓＳＯ４／Ｌ−Ｒｅｓｉｎ以上とする事でホウ素再生率を０．９以上とする事ができると試算される。
【００６５】
上記試算に基づく試験を行い表４にその結果を示す。すなわち、脱離工程通液速度ＳＶ６にて５ｍａｓｓ％硫酸を８５ｇ−ａｓＳＯ４／Ｌ−Ｒｅｓｉｎ流してホウ素残留量を測定した結果、ホウ素再生率は０．９１の結果となり目標値の０．９以上を達成した（試験Ｎｏ．２０）。これに対して脱離工程通液速度ＳＶ６にて５ｍａｓｓ％硫酸を７０ｇ−ａｓＳＯ４／Ｌ−Ｒｅｓｉｎ流してホウ素残留量を測定した結果、ホウ素再生率は０．８４の結果となり目標のホウ素再生率０．９を下回った（試験Ｎｏ．１９）。
【００６６】
【表３】
2019209232.tif 000005
【００６７】
【表４】
2019209232.tif 000006
【００６８】
［実施例２］
実施例１と同様の装置を構成、ホウ素選択吸着樹脂の充填量も２００ｍｌ−Ｒｅｓｉｎ、その他条件も同条件とし、ホウ素選択吸着樹脂を飽和させたところホウ素飽和時のホウ素選択吸着樹脂のホウ素吸着量は３．８６ｇ−ａｓＢ／Ｌ−Ｒｅｓｉｎであった。この飽和した樹脂を鉱酸として５ｍａｓｓ％濃度の塩酸溶液を通液してホウ素を脱離させた。通液速度条件を３条件、塩酸再生レベルの条件を５条件の計１５条件を実施し、ホウ素再生率を調査した。結果は、表５、図７のとおりであった。この結果よりホウ素再生率を０．９とした場合の塩酸の通液速度と塩酸再生レベルの関係を表６（試験Ｎｏ．３６〜３８）、図８に導き出し、この３点を横軸に塩酸の通液速度、縦軸を塩酸再生レベルとした図にプロットして近似曲線の相関式からｙ＝７．４８ｘ＋１８．８４７の関係式（ｘ：通液速度、ｙ：塩酸再生レベル）を導き出した。この関係式より、例えば塩酸の通液速度ｘをＳＶ６に設定する場合は、塩酸再生レベルｙを６３．７ｇ−ａｓＣｌ／Ｌ−Ｒｅｓｉｎ以上とする事でホウ素再生率を０．９以上とする事ができると試算される。
【００６９】
【表５】
2019209232.tif 000007
【００７０】
【表６】
2019209232.tif 000008
【００７１】
以上の通り、本発明によれば、ホウ素を吸着したホウ素選択吸着樹脂から、鉱酸溶液を用いて吸着したホウ素を脱離させて脱離液を得るホウ素脱離工程において、ホウ素脱離工程の鉱酸溶液の通液速度（ＳＶ）を速めて、且つ鉱酸溶液の脱離液量を適量としてホウ素脱離液を回収できることが確認できた。
【符号の説明】
【００７２】
１ホウ素含有排水原水槽
２工業用水槽
３ホウ素選択吸着樹脂塔
４処理水放流管
５鉱酸槽
６ホウ素脱離液回収槽
７回収鉱酸槽
８リサイクル水回収槽
９苛性ソーダ槽
【図１】
2019209232.tif 000009
【図２】
2019209232.tif 000010
【図３】
2019209232.tif 000011
【図４】
2019209232.tif 000012
【図５】
2019209232.tif 000013
【図６】
2019209232.tif 000014
【図７】
2019209232.tif 000015
【図８】
2019209232.tif 000016